Brevet FR3042915A1 (20170428)
REVENDICATIONS1. Procédé de préparation d'un accumulateur du type sodium-ion comprenant une électrode positive et une électrode négative disposées de part et d'autre d'un électrolyte, ladite électrode positive comprenant, comme matériau actif, un matériau à base de sodium, ledit procédé comprenant les étapes suivantes : a) une étape de dépôt à la surface de 10 l'électrode positive, avant placement dans l'accumulateur, d'un sel de sodium ; b) une étape d'assemblage de l'électrode positive, de l'électrode négative et de l'électrolyte ; et 15 c) une étape de formation d'une couche de passivation à la surface de l'électrode négative avec les ions sodium issus de la décomposition du sel de sodium par application d'une première charge à l'assemblage susmentionné. 20\n<CLM>\1\tProcédé selon la revendication 1, dans lequel l'étape de dépôt est effectuée par une technique de jet d'encre ou d'enduction, consistant à déposer sur l'électrode positive, une composition comprenant le sel 25 de sodium.\n<CLM>\1\tProcédé selon l'une quelconque des revendications précédentes, dans lequel le sel de sodium est choisi parmi : 30 -les azotures de sodium de formule N3A, avec A correspondant à un cation sodium ; 3042915 24 -les cétocarboxylates de sodium, tels que ceux répondant aux formules (II) à (IV) suivantes : o 0- 2A+ 0 _ (II) o -o 0- 2A+ o o o o 0- 2A+ 5 (IV) avec A correspondant à un cation sodium ; -les hydrazides de sodium, tels que ceux répondant aux formules (V) et (VI) suivantes : N===N D \ / 0- N-N 2A+ 0- 2A+ N-N n 0 (V) (VI) avec A correspondant à un cation sodium et n correspondant au nombre de répétition du motif pris entre crochets.\n<CLM>\1\tProcédé selon l'une quelconque des revendications précédentes, dans lequel le sel de 3042915 25 sodium est un azoture de sodium de formule N3A, avec A correspondant à un cation sodium.\n<CLM>\1\tProcédé selon l'une quelconque des 5 revendications précédentes, dans lequel l'électrode positive comprend, comme matériau actif : -un matériau du type oxyde sodié comprenant au moins un élément métallique de transition ; -un matériau du type phosphate ou sulfate 10 sodié comprenant au moins un élément métallique de transition ; -un matériau du type fluorure sodié ; ou -un matériau du type sulfure comprenant au moins un élément métallique de transition. 15\n<CLM>\1\tProcédé selon l'une quelconque des revendications 1 à 5, dans lequel l'électrode positive comprend, comme matériau actif, un matériau choisi parmi les fluorophosphates de sodium.\n<CLM>\1\tProcédé selon l'une quelconque des revendications 1 à 6, dans lequel l'électrode positive comprend, comme matériau actif, un matériau choisi parmi les fluorophosphates de formule Na3X2(PO4)2F3, dans laquelle X est un élément choisi parmi Fe, Mn, Ni, Ti, V, Mo Co et les mélanges de ceux-ci.\n<CLM>\1\tProcédé selon l'une quelconque des revendications 1 à 7, dans lequel l'électrode négative 30 comprend, comme matériau actif : -un matériau carboné, tel que du carbone 3042915 26 dur (connu sous l'appellation anglo-saxonne « hard carbon »), du graphite naturel ou artificiel ; -un alliage de sodium, tel qu'un alliage silicium-sodium, un alliage étain-sodium, un alliage 5 plomb-sodium ; ou -un oxyde mixte de sodium, tel que Na4Ti5O12 ou NaTi02, un titanate de sodium et d'aluminium.\n<CLM>\1\tProcédé selon l'une quelconque des 10 revendications précédentes, dans lequel l'électrode négative comprend, comme matériau actif, du carbone dur. 15